(57)【要約】【課題】塊成炭を成型する際の微粉炭へのバインダー添加率を高め、コークス強度を向上することが可能な、コークス炉装入炭の製造方法を提供する。【解決手段】粉砕装置により粉砕された配合炭を粗粒炭と分級微粉炭とに分級し、分級微粉炭を塊成化した塊成炭と粗粒炭とからなるコークス炉装入炭を製造する、コークス炉装入炭の製造方法であって、分級微粉炭に、乾式集塵機により回収された水分２％以下、粒度０．１ｍｍ以下の微粉炭を９０質量％以上含む石炭集塵粉を２０〜３０％混合し、混合した分級微粉炭及び石炭集塵粉に、１０〜２０％のバインダーと、蒸気及び水とを加えて混練した後、塊成機により圧縮成型して塊成炭を製造する。【選択図】図１
2020015792.tif 000002
【特許請求の範囲】
【請求項１】
粉砕装置により粉砕された配合炭を粗粒炭と分級微粉炭とに分級し、前記分級微粉炭を塊成化した塊成炭と前記粗粒炭とからなるコークス炉装入炭を製造する、コークス炉装入炭の製造方法であって、
前記分級微粉炭に、乾式集塵機により回収された水分２％以下、粒度０．１ｍｍ以下の微粉炭を９０質量％以上含む石炭集塵粉を２０〜３０％混合し、
混合した前記分級微粉炭及び前記石炭集塵粉に、１０〜２０％のバインダーと、蒸気及び水とを加えて混練した後、塊成機により圧縮成型して前記塊成炭を製造する、コークス炉装入炭の製造方法。
【請求項２】
前記塊成炭は、ブリケット状の塊成炭である、請求項１に記載のコークス炉装入炭の製造方法。
【発明の詳細な説明】
【技術分野】
【０００１】
本発明は、コークス炉に装入されるコークス炉装入炭の製造方法に関する。
【背景技術】
【０００２】
高炉操業に使用されるコークスは、複数の銘柄の石炭からなる原料炭をコークス炉に装入し乾留することで製造される。高炉操業に使用されるコークスは、高炉内の通気性を確保する役割を担っており、高炉に装入されたコークスにより形成された通気性を保持するためにコークス強度を向上させたいというニーズがある。
【０００３】
コークス強度に影響を与える石炭の性状として、石炭の粘結性が挙げられる。良質な粘結炭は資源的に枯渇状態にあるのに対して、劣質な石炭は埋蔵量が多く豊富にある。そこで、劣質な石炭を用いて必要なコークス強度を有するコークスを製造するための技術が提案されている。
【０００４】
例えば特許文献１には、複数銘柄の原料炭を銘柄別に粉砕、配合し、目標コークス強度となるように配合炭を形成した後、該配合炭をコークス炉に装入し、乾留して高炉用コークスを製造する方法が開示されている。かかる方法では、最大長さが１．５ｍｍ以上の粗大イナート組織について、サイズ区分毎のコークスの表面破壊粉率および体積破壊粉率の影響度と、その組織の存在割合に基づき、配合炭を構成する各銘柄の石炭を粉砕する。このように、コークス強度の低下をもたらすサイズが最大長さで１．５ｍｍ以上の粗大イナート組織について、その組織のサイズによるコークス強度への影響度の違いを考慮し、効果的に粉砕することによって、粒径０．３ｍｍ以下の微粉炭の増加や、配合炭の嵩密度の低下をさせずに、極めて高い強度を有するコークスを製造することができる。
【０００５】
特許文献２には、粉砕処理した原料石炭を乾燥処理した後予め微粉炭と粗粉炭とに分別し、この分別した微粉炭に前記粉砕処理した原料石炭を混合し、この混合物にバインダーを添加して更に混合し、得られた混合物をそのまま又は塊成化した後、前記分別した粗粉炭と混合してコークス炉に装入することを特徴とする乾燥石炭のコ−クス炉への装炭方法が開示されている。
【先行技術文献】
【特許文献】
【０００６】
【特許文献１】特開２００８−２９７３８５号公報
【特許文献２】特開平１１−１１６９６９号公報
【発明の概要】
【発明が解決しようとする課題】
【０００７】
ここで、コークス強度は、微粉炭を塊成化して塊成炭を成型する際に微粉炭に混合されるバインダーの混合割合に大きく影響される。微粉炭へのバインダーの混合割合（以下、「バインダー添加率」とする。）が大きいほど、コークス炉内に入るバインダー量が増えるため、コークス炉で製造されるコークス全体のコークス強度を向上させることができる。
【０００８】
しかしながら、微粉炭へのバインダー添加率を高くし過ぎると、微粉炭から塊成炭を成型する塊成機のロールとバインダーによって結合された微粉炭とのグリップ力が高くなり、塊成機のロール負荷が高くなる。塊成機のロール負荷が高くなるとロールを回転させるためのモータの電流値（以下、「ロール電流値」とする。）が高くなり、許容値を超えてモータの故障に繋がる。このため、塊成機を安定して使用するためには、ロール電流値がモータの電流許容値を超えないようにバインダー添加率を調整する必要があるため、バインダー添加率を高めるには限界があった。
【０００９】
そこで、本発明は、上記問題に鑑みてなされたものであり、本発明の目的とするところは、塊成炭を成型する際の微粉炭へのバインダー添加率を高め、コークス強度を向上することが可能な、新規かつ改良されたコークス炉装入炭の製造方法を提供することにある。
【課題を解決するための手段】
【００１０】
上記課題を解決するために、本発明のある観点によれば、粉砕装置により粉砕された配合炭を粗粒炭と分級微粉炭とに分級し、分級微粉炭を塊成化した塊成炭と粗粒炭とからなるコークス炉装入炭を製造する、コークス炉装入炭の製造方法であって、分級微粉炭に、乾式集塵機により回収された水分２％以下、粒度０．１ｍｍ以下の微粉炭を９０質量％以上含む石炭集塵粉を２０〜３０％混合し、混合した分級微粉炭及び石炭集塵粉に、１０〜２０％のバインダーと、蒸気及び水とを加えて混練した後、塊成機により圧縮成型して塊成炭を製造する、コークス炉装入炭の製造方法が提供される。
【００１１】
塊成炭は、ブリケット状の塊成炭であってもよい。
【００１２】
本発明によれば、コークス炉装入炭から乾式集塵機により回収される石炭集塵粉を分級微粉炭に混合させることで、塊成機のロール負荷を向上させることなく分級微粉炭に添加するバインダー増加させることが可能となる。
【発明の効果】
【００１３】
以上説明したように本発明によれば、塊成炭を成型する際の微粉炭へのバインダー添加率を高めることが可能となり、当該塊成炭を用いて製造されるコークス強度を向上させることができる。
【図面の簡単な説明】
【００１４】
【図１】本発明の一実施形態に係るコークス炉装入炭製造工程を説明するための説明図である。
【図２】同実施形態に係る塊成機の構成を示す概略説明図である。
【図３】分級微粉炭への石炭集塵粉の混合有無による、バインダー添加率と塊成機のロール負荷との関係を示すグラフである。
【図４】バインダー添加率とコークス強度ＤＩの向上代との一関係例を示すグラフである。
【発明を実施するための形態】
【００１５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１６】
＜１．コークス炉装入炭の製造工程＞
まず、図１及び図２を参照して、本発明の一実施形態に係るコークス炉装入炭を製造するコークス炉装入炭製造工程について説明する。図１は、本実施形態に係るコークス炉装入炭製造工程を説明するための説明図である。図２は、塊成機４０の構成を示す概略説明図である。
【００１７】
コークス炉へ装入されるコークス炉装入炭の製造では、図１に示すように、まず、粉砕装置１０により、複数銘柄の原料炭をそれぞれ個別の粉砕粒度に粉砕する。各原料炭の粉砕粒度及び配合比率は、配合炭の粒度の設定値に基づき決定される。粉砕装置１０により粉砕された各原料炭は、所定の配合比率で配合され、乾燥分級装置２０に装入される。
【００１８】
乾燥分級装置２０は、装入された石炭を乾燥させながら粗粒炭と微粉炭とに分級する。乾燥分級装置２０は、例えば、乾燥分級室内に分散板を介してガスを噴出させ、乾燥分級室内に流動層を形成することにより、石炭の乾燥及び分級を行う。
【００１９】
乾燥分級装置２０による石炭の分級点は、適宜設定可能であるが、通常０．３ｍｍ以上３ｍｍ以下に設定される。分級点を０．３ｍｍ未満に設定すると、粗粒炭中に０．３ｍｍ程度の細かい石炭が混入し、コークス炉装入時に細かい石炭が発塵する。一方、分級点を３ｍｍ超に設定すると、コークス炉への搬送過程において塊成炭の中の数ｍｍ程度の粗い石炭が基点となって破壊することがある。これにより装入炭中の微粉炭の割合が増加し、コークス炉装入時に微粉が発塵する。このような発塵は、炉内のカーボン付着やタール中の微粉炭混入等の原因になるため、乾燥分級装置２０による石炭の分級点は、０．３ｍｍ以上３ｍｍ以下に設定するのがよい。
【００２０】
乾燥分級装置２０により分級された粗粒炭と微粉炭のうち、粗粒炭は石炭塔５０へ搬送され、微粉炭は混練機３０に搬送される。なお、本発明では、乾燥分級装置２０により分級された微粉炭を、分級微粉炭ともいう。
【００２１】
混練機３０は、乾燥分級装置２０により分級された微粉炭（分級微粉炭）と、石炭塔５０からコークス炉６０への送炭過程にて発塵した微粉炭を回収した石炭集塵粉とを混合し、さらにバインダーと、蒸気及び水とを加えて混練する。石炭集塵粉は、乾式集塵機７０により回収され、気流搬送設備８０の配管内を流れる気体（例えば窒素）によって混練機３０へ気流搬送される。混練機３０にて石炭集塵粉、バインダー及び蒸気及び水と混練された分級微粉炭は、塊成炭の原料として塊成機４０にて塊成化される。
【００２２】
塊成機４０は、石炭集塵粉、バインダー及び蒸気及び水と混練された分級微粉炭から塊成炭を成型する。塊成機４０は、例えば図２に示すように、供給部４１から一対のロール４３、４３間に供給された塊成炭の原料（混練機３０によってバインダー等と混練された分級微粉炭）を成型し、ブリケット状の塊成炭５を製造する。このような塊成機４０としては、例えばダブルロール型、打抜き型、押出し型、ペレタイザー等がある。塊成機４０により成型された塊成炭５は、石炭塔５０へ搬送される。
【００２３】
乾燥分級装置２０により分級された粗粒炭及び塊成炭は、石炭塔５０に貯留される。石炭塔５０に貯留された粗粒炭及び塊成炭は、石炭塔５０に設けられたホッパー（図示せず。）からコークス炉６０へ装入される。
【００２４】
＜２．塊成炭の製造＞
上述のように、コークス炉装入炭となる塊成炭は、バインダーを添加した分級微粉炭を塊成機４０により成型して製造される。分級微粉炭へのバインダー添加率はコークス強度に大きく影響し、バインダー添加率を高めるとコークス炉に入るバインダー量が増え、コークス強度を高めることができる。一方で、バインダー添加率を高くし過ぎると塊成機のロール負荷が高くなる。そこで、本願発明者は、鋭意検討した結果、乾式集塵機７０により回収された石炭集塵粉を塊成炭の原料である分級微粉炭に混合することで、塊成時における塊成機４０のロール負荷を増大させることなくバインダー添加率を高めることが可能であることを見出した。
【００２５】
乾式集塵機７０により回収された石炭集塵粉は、石炭塔５０への送炭過程等で発塵した水分２％以下、粒度０．１ｍｍ以下の微粉炭を９０質量％以上含む、乾燥微細粒粉炭である。石炭集塵粉は、分級微粉炭と粒度分布が大きく異なる。例えば、粒度０．１ｍｍ以下の微粉炭が含まれる割合は、分級微粉炭で５０質量％程度であるのに対し、石炭集塵粉では９５質量％程度であり、石炭集塵粉は分級微粉炭に比べより細かな粒度の微粉炭からなっている。また、水分も２％以下と低く、さらに嵩密度に関しても、分級微粉炭は０．６３〜０．８５ｔ／ｍ３であるのに対し、石炭集塵粉では０．４３〜０．６８ｔ／ｍ３と低く、石炭集塵粉は分級微粉炭に比べ圧密性が低い。石炭集塵粉を分級微粉炭に混合することで、分級微粉炭単体と比較して混合された微粉炭は圧密性が低下する。圧密性が低いと微粉粒子の周りに空隙が多く存在し、より多くのバインダーを添加できる。
【００２６】
本願発明者は、塊成時における塊成機４０のロール負荷を増大させることなくバインダー添加率を高めるため、石炭集塵粉が混合された分級微粉炭、バインダー、及び、蒸気及び水の混練条件を検討した。その結果、分級微粉炭に、水分２％以下、粒度０．１ｍｍ以下の微粉炭を９０質量％以上含む石炭集塵粉を２０〜３０％混合し、混合した分級微粉炭及び石炭集塵粉に、１０〜２０％のバインダーと、蒸気及び水とを加えて混練した後、塊成機により圧縮成型することで、塊成機４０のロール負荷を増大させることなく塊成炭を製造できることを見出した。
【００２７】
石炭集塵粉を分級微粉炭に混合して微粉炭の圧密性を低下させることで、適正な塊成炭を成型するためにバインダー添加率を高めることができる。バインダー添加率が高まる結果、コークス強度も向上させることができる。分級微粉炭と石炭集塵粉との混合微粉炭へのバインダー添加率は、塊成機４０のロール４３、４３へのロール負荷上限値に基づき設定され、例えばロール電流値がモータの電流許容値を超えないように設定される。また、石炭集塵粉が混合された分級微粉炭とバインダーとの混練においては、これらの親和性を高めるため、蒸気及び水が加えられる。
【００２８】
具体的には、分級微粉炭と石炭集塵粉との混合微粉炭を１００質量％としたとき、石炭集塵粉の割合を２０〜３０質量％とし、バインダーを混合微粉炭に対して１０〜２０質量％添加する。このとき、蒸気を混合微粉炭に対して１〜２質量％加えることでバインダーの粘性を下げて分散させることができる。さらに、水を混合微粉炭に対して１〜４質量％加えて混練することで、微粉炭とバインダーとの親和性を高めることができる。
【００２９】
図３に、分級微粉炭への石炭集塵粉の混合有無による、バインダー添加率と塊成機のロール負荷との関係を示す。図３において、石炭集塵粉なしの場合は、分級微粉炭のみを塊成したときの塊成機のロール電流値を示しており、石炭集塵粉ありの場合は、分級微粉炭に２０質量％の割合で石炭集塵粉を混合したときの塊成機のロール電流値を示している。かかる検証で用いた塊成機のモータの電流許容値は７０Ａであった。なお、図３に示すバインダー添加率は、分級微粉炭に対する値である。
【００３０】
図３に示すように、分級微粉炭への石炭集塵粉の混合有無によらず、バインダー添加率を高めるとロール電流値が上昇している。石炭集塵粉なしの場合は、バインダー添加率が９．８％となったときモータの電流許容値に到達した。一方、石炭集塵粉ありの場合は、バインダー添加率が２０％超となってからモータの電流許容値に到達した。このように、分級微粉炭に石炭集塵粉を混合させることで、バインダー添加率を１０％以上に設定することができる。
【００３１】
また、図４に、コークス炉装入炭に対するバインダー添加率とコークス強度ＤＩの向上代との一関係例を示す。コークス強度ＤＩは、ＪＩＳ−Ｋ２１５１に記載のドラム強度が使用される。ドラム強度は、所定量のコークス（１０ｋｇ）を直径１５００ｍｍ×長さ１５００ｍｍの円筒形ドラム内に装入し、１５ｒｐｍで３０回転あるいは１５０回転させた後、５０ｍｍ、２５ｍｍ、１５ｍｍ、６ｍｍの篩で篩い分け、篩上質量の装入質量に対する百分率で、各回転に対する強度を表すものである。一般的には１５０回転後の１５ｍｍ篩上重量百分率（１５ｍｍ）指数が広く用いられ、ＤＩ１５０１５と表記する。
【００３２】
図４に示すようにコークス強度ＤＩの向上代は、図３に示した石炭集塵粉ありの場合と石炭集塵粉なしの場合とについて、バインダー添加率に対するコークス強度ＤＩを算出し、算出されたコークス強度ＤＩの差分を表している。なお、図４のバインダー添加率は、分級微粉炭と石炭集塵粉との混合微粉炭に対する値である。図４に示すように、バインダー添加率とコークス強度ＤＩの向上代との間には正の相関があり、バインダー添加率を高めることで、コークス強度ＤＩを高めることが可能となることがわかる。
【００３３】
これより、分級微粉炭に石炭微粉炭を混合することで、バインダー添加率を高め、コークス強度を向上させることができることがわかる。したがって、品位の低いより安価な石炭を使用する場合にも、分級微粉炭に石炭集塵粉を混合し、バインダーを混合微粉炭に対して１０〜２０質量％添加するとともに蒸気及び水を添加して混練した原料から塊成炭を成型することで、コークス強度の高いコークスを製造することが可能となる。
【００３４】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００３５】
５    塊成炭
１０  粉砕装置
２０  乾燥分級装置
３０  混練機
４０  塊成機
４１  供給部
４３  ロール
５０  石炭塔
６０  コークス炉
７０  乾式集塵機
８０  気流搬送設備
【図１】
2020015792.tif 000003
【図２】
2020015792.tif 000004
【図３】
2020015792.tif 000005
【図４】
2020015792.tif 000006